(57)【要約】【課題】摩擦ライニングの品質の高さと特性プロファイルの良好さをもたらすと同時にできるだけ低コストで製造される、摩擦ライニング混合物ないし摩擦ライニングを提供する。またそれに対応する製造方法を提供する。【解決手段】自動車用の摩擦ライニングであって、その製造のために使用されている摩擦ライニング混合物は、結合剤を含まないか、又は用意された摩擦ライニング混合物に関して最大で２.５重量％だけの結合剤を含むこと、及び、使用されている摩擦ライニング混合物は、膨張化した黒鉛、及び／又は膨張化したバーミキュライトを含むこと。【選択図】なし【特許請求の範囲】
【請求項１】
自動車用の摩擦ライニングであって、
その製造のために使用されている摩擦ライニング混合物は、結合剤を含まないか、又は用意された摩擦ライニング混合物に関して最大で２.５質量％だけの結合剤を含むこと、及び、
使用されている摩擦ライニング混合物は、膨張化した黒鉛、及び／又は膨張化したバーミキュライトを含むこと
を特徴とする摩擦ライニング。
【請求項２】
使用されている摩擦ライニング混合物は、結合剤を含まないこと
を特徴とする、請求項１に記載の摩擦ライニング。
【請求項３】
使用されている摩擦ライニング混合物は、鋼繊維を３０質量％から６５質量％で含むこと
を特徴とする、請求項１又は２に記載の摩擦ライニング。
【請求項４】
使用されている摩擦ライニング混合物は、膨張化した黒鉛、及び／又は膨張化したバーミキュライトを５質量％から２６質量％で含むこと
を特徴とする、請求項１〜３のいずれか一項に記載の摩擦ライニング。
【請求項５】
使用されている黒鉛は、０.２５ｍｍから１.５ｍｍの粒径を有すること
を特徴とする、請求項１〜４のいずれか一項に記載の摩擦ライニング。
【請求項６】
自動車用の摩擦ライニングの製造のために使用される摩擦ライニング混合物であって、
該摩擦ライニング混合物は、結合剤を含まないか、又は摩擦ライニング混合物に関して最大で２.５質量％だけの結合剤を含むこと、及び、
摩擦ライニング混合物は、膨張化した黒鉛、及び／又は膨張化したバーミキュライトを含むこと
を特徴とする摩擦ライニング混合物。
【請求項７】
結合剤を含まないことを
特徴とする、請求項６に記載の摩擦ライニング混合物。
【請求項８】
鋼繊維を３０質量％から６５質量％含むこと
を特徴とする、請求項６又は７に記載の摩擦ライニング混合物。
【請求項９】
膨張化した黒鉛、及び／又は膨張化したバーミキュライトを５質量％から２６質量％含むこと
を特徴とする、請求項６〜８のいずれか一項に記載の摩擦ライニング混合物。
【請求項１０】
使用されている黒鉛は、０.２５ｍｍから１.５ｍｍの粒径を有すること
を特徴とする、請求項６〜９のいずれか一項に記載の摩擦ライニング混合物。
【請求項１１】
自動車用の摩擦ライニングを製造するために、請求項６〜１０のいずれか一項に記載の摩擦ライニング混合物を使用すること。
【請求項１２】
摩擦ライニングを製造するための方法であって、
請求項６〜１０のいずれか一項に記載の摩擦ライニング混合物が使用されること
を特徴とする方法。
【請求項１３】
摩擦ライニングの製造において、摩擦ライニングのハードニング及びスコーチのプロセスステップが省略されること
を特徴とする、請求項１２に記載の方法。
【発明の詳細な説明】
【技術分野】
【０００１】
（関連出願の記載）
本出願は、2019年3月22日出願のドイツ特許出願第 10 2019 107 368.5 号の優先権主張に基づくものであり、同出願の全記載内容は、引用をもって本明細書に組み込み記載されているものとする。
【０００２】
本発明は、自動車用の摩擦ライニング、好ましくは、乗用車のディスクブレーキ用の摩擦ライニングに関し、該摩擦ライニングは、結合剤（バインダ）を含まないか、又は従来技術と比べて明らかに減少された割合の１つの結合剤又は複数の結合剤を含んでおり、並びに本発明は、該摩擦ライニングを製造するための方法、及び該摩擦ライニングの使用に関する。
【背景技術】
【０００３】
自動車技術では、基本的に４つの異なるカテゴリの摩擦ライニング（摩擦材とも呼ばれる）が区別されており、この際、これらのカテゴリの境界は流動的である。これらの４つの異なるカテゴリは、セミメタリック（半金属）、オーガニック（有機）、ローメタリック（低金属）、そしてセラミックである。全体的には、１５種類に至るまでの材料、そしてオーガニック摩擦ライニングの場合には、むしろ３０種類に至るまでの材料が摩擦ライニングの製造において使用される。
【先行技術文献】
【特許文献】
【０００４】
【特許文献１】DE 10 2014 105 484 A1
【特許文献２】EP 3 124 814 A1
【特許文献３】DE 1 425 261 A1
【特許文献４】GB 931,631 A
【特許文献５】DE 103 48 076 A1
【特許文献６】US 2015/0107945 A1
【発明の概要】
【発明が解決しようとする課題】
【０００５】
以下の分析は、本発明者によるものである。
セミメタリック摩擦ライニングは、好ましくは３０質量％から６５質量％の金属を含み、該金属は、例えば、黒鉛（グラファイト）、充填材（フィラ）、及び結合剤と混合される。セミメタリック摩擦ライニングは、耐久性が高く、制動時の熱発生が比較的少ないことにより優れている。しかしこれらのライニングにおいて、ブレーキディスクの摩耗が比較的強く、摩擦きしみ音が発生することは、欠点であり得る。
【０００６】
オーガニックカテゴリ（ＮＡＯ＝ノンアスベストオーガニックを含む）の摩擦ライニングは、ガラス、ゴム、又はカーボンから得られる繊維から製造される。更に充填材と、結合剤として耐熱性の合成樹脂及び／又は天然樹脂とが付加される。これらの摩擦材料から成るブレーキライニングは、多くの場合、比較的柔らかく静かであるが、比較的早くに摩耗し、より多くのブレーキダストを発生させ、とりわけそれらが熱くなると摩擦抵抗が悪くなり、従って制動性能が悪化する。
【０００７】
ローメタリック摩擦ライニングは、好ましくは１０質量％から３０質量％の金属と、オーガニックカテゴリのためにも使用されるような有機材料との混合物を表す。これらの材料から成るライニングは、特に高い車速において改善された制動特性を有する。しかし欠点は、ここでも特にブレーキダストの発生の増加である。
【０００８】
セラミック摩擦ライニングはＮＡＯである。これらのセラミック摩擦ライニングは、セラミック繊維、充填材、及び結合剤から構成され、場合により僅かな金属割合を有することもできる。これらのライニングは、使用される材料と製造プロセスに関して他の摩擦材料よりも確かに高価であるが、それと引き換えに例えばブレーキディスクに発生する摩耗は比較的少ない。
【０００９】
上記の全てのカテゴリの摩擦ライニング又は摩擦材料は、これらが多くの場合は天然樹脂又は合成樹脂による結合剤、特にフェノール樹脂による結合剤を有することで共通している。摩擦材料混合物を高温高圧で実際の成形された摩擦ライニングにプレスするプレス過程中、結合剤は、更に液化し、摩擦材料混合物全体に浸透し、炭化ないし樹脂化し、この際、樹脂化過程で発生する揮発成分は、プレス型からないし混合物から出ていく。それにより全ての混合物成分が、樹脂化した結合剤により互いに結合される。この過程をできるだけ完全なものとするために、得られたブレーキライニング、つまり摩擦ライニングが取り付けられた支持プレートは、更に硬化炉において比較的高温で後処理されるか、又はできるだけ完全に硬化（ハードニング）される。このことに関しては、例えば上記特許文献１が参照され、そこでは、摩擦ライニングの熱処理及び／又は熱硬化のための様々な方法が記載されている。
【００１０】
しかしこのプロセスステップの後にも、摩擦ライニング内には、まだ硬化されていない結合剤部分（成分）が存在する。そしてブレーキライニングが組み立てられると、未硬化の結合剤部分は、摩擦ライニングにおいて制動時に発生する高温に影響され、摩擦ライニング表面に移動し、このことは、そこで際立った硬化をもたらしてしまう。それにより新しいブレーキライニングないし摩擦ライニングでは、慣らし段階で制動性能が明らかに低下し、このことは、所謂グリーンフェーディングと呼ばれる。この問題を解消するために、支持プレート上にある摩擦ライニングには、取り付け前に所謂スコーチング（表面の焼き入れ）が施される。この過程において、ブレーキライニングは、例えばガス炎又はＩＲ放射を用い、定められた時間の間、熱処理され、この際、摩擦ライニング表面には、ほぼ４００℃からほぼ７００℃以上の温度が生成される。それにより未硬化の結合剤部分が追い出され、ブレーキライニングは、所謂製造工程において慣らされる。
【００１１】
セラミック摩擦ライニングの製造の特殊なケースにおいて、上記特許文献２では、それらの製造において結合剤の省略が提案される。これらの摩擦ライニングは、金属や金属成分を含まず、先ず得られた所謂グリーンボディには、所謂反応性溶融含浸（Reactive Melt Infiltration）が施される必要があり、この反応性溶融含浸では、液状ケイ素又はケイ素合金が、グリーンボディ内に含まれる炭素と反応して（セラミック）炭化ケイ素（ＳｉＣ）を形成する。
【００１２】
更に従来技術には、結合剤を含まない摩擦ライニングが記載されている。
【００１３】
上記特許文献３は、結合剤を含まない摩擦ライニングを開示し、該摩擦ライニングは、プレスと焼結により金属繊維と充填材から製造される。この摩擦材料は、クラッチ、ブレーキ、トランスミッションに使用されるべきものとされる。
【００１４】
上記特許文献４は、航空機ブレーキ用の摩擦ライニングに関し、該摩擦ライニングも同様に焼結プロセスにより金属繊維と充填材から製造される。
【００１５】
上記特許文献５は、同様に、結合剤を使わずに製造することが可能であり且つ焼結された繊維複合材料物から構成され、好ましくはポリアミド繊維から構成される摩擦ライニングに関する。
【００１６】
上記特許文献６は、車両ブレーキ用の摩擦ライニングを開示し、該摩擦ライニングは、繊維を基材として製造され、２体積％から３０体積％の結合剤の割合を有する。
【００１７】
従って本発明の一視点において、結果として得られる摩擦ライニングの品質の高さと特性プロファイルの良好さをもたらすと同時にできるだけ低コストで製造される、更なる摩擦ライニング混合物ないし摩擦ライニングを提供することを目的とした。本発明の他の視点において、併せて、従来技術から既知の欠点を回避でき、又は今まで必要であった方法ステップをできるだけ幅広く回避することのできる対応の製造方法を提供することを目的とした。
【課題を解決するための手段】
【００１８】
本発明により、結合剤を含まないか、又は極めて少ない割合の結合剤しか含まない金属含有の摩擦ライニングが提供され、上述の目的の達成に貢献する。
即ち本発明の第１の視点により、自動車用の摩擦ライニングであって、その製造のために使用されている摩擦ライニング混合物は、結合剤を含まないか、又は用意された摩擦ライニング混合物に関して最大で２.５質量％だけの結合剤を含むこと、及び、使用されている摩擦ライニング混合物は、膨張化した黒鉛、及び／又は膨張化したバーミキュライトを含むこと、を特徴とする摩擦ライニングが提案される。
更に本発明の第２の視点により、前記摩擦ライニング混合物が提案される。
更に本発明の第３の視点により、自動車用の摩擦ライニングを製造するために、前記摩擦ライニング混合物を使用することが提案される。
更に本発明の第４の視点により、前記摩擦ライニングを製造するための方法であって、前記摩擦ライニング混合物が使用されること、を特徴とする方法が提案される。
【発明の効果】
【００１９】
本発明の上記の各視点により、上記目的に対応する効果、即ち結果として得られる摩擦ライニングの品質の高さと特性プロファイルの良好さをもたらすと同時にできるだけ低コストで製造される、更なる摩擦ライニング混合物ないし摩擦ライニングが提供され、また従来技術から既知の欠点を回避し、又は今まで必要であった方法ステップをできるだけ幅広く回避することのできる対応の製造方法が提供される。
【発明を実施するための形態】
【００２０】
本発明において、以下の形態が可能である。
（形態１）
自動車用の摩擦ライニングであって、その製造のために使用されている摩擦ライニング混合物は、結合剤を含まないか、又は用意された摩擦ライニング混合物に関して最大で２.５質量％だけの結合剤を含むこと、及び、使用されている摩擦ライニング混合物は、膨張化した黒鉛、及び／又は膨張化したバーミキュライトを含むこと。
（形態２）
使用されている摩擦ライニング混合物は、結合剤を含まないこと、が好ましい。
（形態３）
使用されている摩擦ライニング混合物は、鋼繊維を３０質量％から６５質量％で含むこと、が好ましい。
（形態４）
使用されている摩擦ライニング混合物は、膨張化した黒鉛、及び／又は膨張化したバーミキュライトを５質量％から２６質量％で含むこと、が好ましい。
（形態５）
使用されている黒鉛は、０.２５ｍｍから１.５ｍｍの粒径を有すること、が好ましい。
（形態６）
形態１〜５のいずれか１つに記載の摩擦ライニング混合物。
（形態７）
自動車用の摩擦ライニングを製造するために、形態６に記載の摩擦ライニング混合物を使用すること。
（形態８）
形態１〜５のいずれか１つに記載の摩擦ライニングを製造するための方法であって、形態６に記載の摩擦ライニング混合物が使用されること。
（形態９）
摩擦ライニングの製造において、摩擦ライニングのハードニング及びスコーチのプロセスステップが省略されること、が好ましい。
【００２１】
本発明において、結合剤の割合は、好ましくは、最大で２.５質量％まで（ここで及び以下、全ての質量％の記載は、実際の摩擦ライニングの製造に用いられる用意された摩擦材料混合物に関する）、更に好ましくは、最大で１質量％まで、特に最大で０.９質量％まで、そして特に好ましくは、０質量％である。このためには、特に１００℃から２００℃の範囲内の熱間プレス（ホットプレス）により硬化する有機結合剤又は無機結合剤が適している。結合剤としては、例えば、フェノール樹脂、ホルムアルデヒドと過剰のフェノールから成る縮合生成物としてのノボラック、ポリイミド、シアネートエステル、フタロニトリル樹脂、及びシリコーン樹脂のような、摩擦ライニングにとって通常の結合剤を使用することができるが、この際、本発明はフェノールノボラック樹脂が好ましい。また結合剤としては、結合剤混合物を使用することもできる。
【００２２】
本発明による摩擦ライニングは、好ましくは、３０質量％から６５質量％の金属割合を有するセミメタリック摩擦ライニングに関するものであるが、所謂ローメタリック範囲（１０質量％から３０質量％の金属割合）の摩擦ライニング混合物／摩擦ライニングも本発明に含まれる。
【００２３】
本発明の目的のために、メタル（金属）又はメタリック（金属的）との用語は、繊維、ウール（綿状のもの）などのような、存在するそれらの全ての形状（ないし形態）において、セミメタル摩擦材料又はローメタル摩擦材料内で存在する全ての金属又は金属合金を含んでいる。
【００２４】
形状としては、特に繊維が好ましい。これらの繊維は、細すぎる又は短すぎるべきではなく、それは、さもないと、対応の摩擦ライニングの機械的な安定性が損なわれる可能性があるためである。また長すぎる繊維又はウールも、出発成分を混合する際や、結果として得られる摩擦材料混合物内でそれらを分配する際に、問題をもたらす可能性がある。繊維は、好ましくは、実質的に矩形の横断面を有し、それにより好ましくは、歪められずに形成されている。それにより好ましくは、ブレーキ製造の分野では普通に使用される刻まれた繊維（いわゆる切断した短繊維）が使用される。市販で入手可能なそのような繊維の寸法は、従来技術において及び当業者にとって既知である。
【００２５】
金属として、本発明による摩擦ライニングは、好ましくは、鉄又は鋼、特に錆びない特殊鋼（Edelstrahl）、アルミニウム、又は真鍮（黄銅）を含む。銅も同様に適しているだろうが、既存の環境法律規制が原因で使用されない。特に適しているのは、好ましくは上述のパラメータ／寸法を有する繊維として提供される、鉄、鋼、及び特殊鋼である。ここでも、異なる金属を同時に使用することが可能である。
【００２６】
摩擦ライニングの製造に用いられる用意された摩擦ライニング混合物において、金属の好ましい割合は、好ましくは少なくとも３０質量％、特に少なくとも３５質量％、特に好ましくは少なくとも４０質量％である。金属の最大割合は、６５質量％である。
【００２７】
摩擦材料内に存在する金属繊維、特に鋼繊維又は特殊鋼繊維は、通常、摩擦材料混合物のプレス後に得られる摩擦ライニングに対し、必要な機械的安定性と必要な制動特性を与えるためであり、それに十分な量とする。
【００２８】
本発明による摩擦ライニングの安定性と特性プロファイルを更に改善するために、良好な特性プロファイルを機械的にもたらす成分に加え、純粋に機械的な方法ではなく追加的に摩擦ライニング成分の結合力を強化する、従って摩擦ライニング自体の結合力を強化する少なくとも１つの更なる成分を使用することが有利であると分かった。この目的のためには、膨張化した黒鉛（expandierter Graphit）と膨張化したバーミキュライト（expandierter Vermiculit）が特に適していると分かった。電極黒鉛は、本発明の目的には適していない。特に適しているのは、膨張化した黒鉛であり、又は膨張黒鉛（Blaehgraphit, exfoliated graphite）とも呼ばれる。黒鉛は、積層した黒鉛層から構成されており、それらの黒鉛層の間には、極めて弱い結合力しかなく、それによりその良好な滑り特性と潤滑特性が説明される。膨張化した黒鉛は、それらの黒鉛層の間に分子を介在させすることにより得られる。通常は硫酸である酸を取り込むことにより、黒鉛が膨張黒鉛に変換される。好ましくは、ほぼ０.２５ｍｍからほぼ１.５ｍｍ、更に好ましくはほぼ０.５ｍｍからほぼ１ｍｍの粒径を有する黒鉛が使用される。
【００２９】
バーミキュライトは、粘土鉱物に属し且つ薄片状の結晶を形成する層状ケイ酸塩に関するものである。膨張マイカ又は膨張化したバーミキュライトは、雲母片岩を処理することにより得られる。この際、未処理のバーミキュライトが熱的に膨張され、それにより層間の化学的に結合した結晶水が追い出され、体積が出発値の３５倍に至るまで増加される。本発明によると、膨張化したバーミキュライト又は膨張バーミキュライトが適している。
【００３０】
上記の全ての材料は、市販で入手可能である。
【００３１】
摩擦ライニング製造において（例えばフェノール樹脂、ノボラックのような）結合剤を完全に省略又は大部分を省略する場合において、膨張化した黒鉛又は膨張化したバーミキュライトを伴わない、本発明による好ましい金属繊維（特に鋼繊維又は特殊鋼繊維）の使用は、十分な又は良好な特性プロファイルを有する摩擦ライニングを得るのに十分であると言える。金属繊維の省略は、望ましい結果をもたらさない。金属繊維（同時に様々なタイプの形状でも）と、膨張化した黒鉛及び／又は膨張化したバーミキュライト（同時に様々なタイプの形状でも）との特定の組み合わせを使用することが好ましい。
【００３２】
全般的に、金属繊維は、３０質量％から６５質量％（冒頭に記載したセミメタリックの摩擦ライニングカテゴリに対応）で使用され、２番目の材料カテゴリ（機械的な固化（Verfestigung）に基づくだけでなく追加的な結合力に作用する、膨張化した黒鉛及び／又は膨張化したバーミキュライト）は、５質量％から２６質量％で使用される。この際、質量％の記載は、加圧成形（プレス）すべき用意された摩擦ライニング混合物に関するものである。
【００３３】
本発明による摩擦ライニングの製造は、従来技術において及び当業者にとって十分に既知の方法により、出発成分を混合し、摩擦ライニング混合物を高圧高温でプレスすることにより行われる。このための好ましいパラメータは、例えば、４５ＭＰａから２００ＭＰａの圧力のもと１３５℃から２４０℃の温度で５０秒から３００秒の持続時間（プレス時間）である。
【００３４】
以下、本発明の実施例について説明する。尚、以下の実施例は、本発明の理解の容易化のためのものであって、本発明の技術的思想を逸脱しない範囲において、当業者により実施可能な付加や置換、開示された各要素の選択ないし選択的組合せ等を排除することを意図するものではない。
【実施例】
【００３５】
基本的に、本発明による摩擦ライニングを製造するため手順を、以下のように説明することもできる。
【００３６】
例えば、以下のような、典型的なセミメタリック摩擦ライニング組成（推定組成例）から出発して考察する： 
【００３７】
成分                  質量％での割合
黒鉛                  ２６
鋼繊維                ５３.９
フェノール樹脂        ０.９
石油コークス＊        ８.８
フッ化カルシウム＊＊  ２.６
炭化ケイ素＊          ２.６
酸化マグネシウム＊＊  ５.２
（注）＊は摩擦材（friction material or abrasive）
＊＊はフィラーの夫々代表例である。
本発明は、これらの典型的組成例に限定されるものではない。
【００３８】
上記の典型的組成において、成分の鋼繊維と黒鉛、及び場合により結合剤（ここではフェノール樹脂）を計算上取り除くないし減じて（即ち度外視して）計算し、残りの組成物（即ち、石油コークス、フッ化カルシウム、炭化ケイ素、及び酸化マグネシウムの合計１９.２質量％）を、本発明では例えば６０質量％として、摩擦ライニング混合物に用いる。まだ不足している（残部）４０質量％は、本発明において金属繊維と、膨張化した黒鉛及び／又は膨張化したバーミキュライトと、場合により（完全に結合剤を含まない摩擦ライニング組成を望むのではない場合）、結合剤とから構成される。本発明によると、結合剤の割合は、０から最大で２.５質量％である。前記の残りの組成物は、６０質量％より多いか又は少ない割合（組成割合）として本発明による摩擦ライニング混合物に用いることもできる。これは、前記の摩擦ライニングカテゴリの通常の成分を含んでいる。
【００３９】
摩擦ライニング／摩擦ライニング混合物中に本発明により好ましくは存在しないか又は極めて僅かな割合でのみ含まれる結合剤は、従来技術において摩擦ライニング製造の際に通常に使用される結合剤であることができる。そのための例は、前述のとおりである。結合剤は、基本的に摩擦ライニング製造のプロセス条件のもとで液状であるか、又は液状になりそれから化学的な接着剤として作用する結合剤に関するものである。本発明の目的のために、膨張化した黒鉛、及び膨張化したバーミキュライトは、結合剤には該当しない。なぜなら、これらは粘着性ではなく、本発明による摩擦ライニング組成において圧力下で機械的結合を実現するためのものであるからである。
【００４０】
本発明により結合剤（典型的な結合剤ないし液状の結合剤）を完全に省略するか又は少なくとも大部分を省略することにより、高性能の摩擦ライニングの生産が明らかに簡素化され、そのコストが下げられる。結合剤の省略により、生産が極めて安定し、摩擦ライニングは、より簡単に再現（ないし再生）可能である。特にそのような摩擦ライニングでは、ハードニング（硬化炉を含む）及びスコーチ（適切なそのための装備を含む）のプロセスステップを無くすことができることを指摘すべきである。
【００４１】
尚、上記の特許文献の各開示を、本書に引用をもって繰り込むものとする。また本発明の全開示（請求の範囲を含む）の枠内において、更にその基本的技術思想に基づいて、実施形態の変更・調整が可能である。また本発明の全開示の枠内において、種々の開示要素（各請求項の各要素、各実施形態の各要素、各図面の各要素等を含む）の多様な組み合わせ、ないし選択が可能である。即ち本発明は、請求の範囲を含む全開示、技術的思想に従って当業者であればなし得るであろう各種変形、修正を含むことは勿論である。特に本書に記載した数値範囲については、当該範囲内に含まれる任意の数値ないし小範囲が別段の記載のない場合でも具体的に記載されているものと解釈されるべきである。